(57)【要約】本発明は、透明ポリカーボネートとこのポリカーボネートの光学密度と異なる光学密度を有する透明ポリマー粒子とのベース層、およびビスマロネート類の紫外線吸収剤を含む少なくとも一つの同時押出層を有するポリカーボネートの多層シートに関する。【特許請求の範囲】
【請求項１】
透明熱可塑性材料（Ｂ１）８０〜９９．９９重量％と、該熱可塑性材料の屈折率と異なる屈折率を有する透明ポリマー粒子（Ｂ２）０．０１〜２０重量％と、を含む組成物のベース層Ｂ、および透明ポリカーボネート９０〜９９重量％と、式（Ｉ）
【化１】
2009531198.tif 000013
（式中、Ｒはアルキルである。）
の紫外線吸収剤１〜１０重量％と、を含む組成物の外部層Ａを含む多層ソリッドシート。
【請求項２】
式（Ｉ）におけるＲがエチルである、請求項１に記載の多層ソリッドシート。
【請求項３】
該熱可塑性材料が、ポリカーボネート、コポリエステルカーボネート、ポリエステル、コポリエステル、ポリカーボネートとポリエステルまたはコポリエステルとのブレンド、ポリメチルメタクリレート、ポリエチルメタクリレート、スチレン−アクリロニトリルコポリマーの群の一種類から選択される、請求項１に記載の多層ソリッドシート。
【請求項４】
該熱可塑性材料がポリカーボネートまたはポリエステルカーボネートである、請求項１に記載の多層ソリッドシート。
【請求項５】
構造Ａ−Ｂ−Ａを有する、請求項１または４に記載の多層ソリッドシート。
【請求項６】
該透明ポリマー粒子がコア−シェルモルホロジーを有し、平均粒度が１〜１００μｍであるグラフトポリマーである、請求項１〜５に記載の多層ソリッドシート。
【請求項７】
該層Ｂが更に滑剤も含む、請求項１〜６に記載の多層ソリッドシート。
【請求項８】
蛍光増白剤を更に層Ａおよび層Ｂに含む、請求項１〜６に記載の多層ソリッドシート。
【請求項９】
該層Ｂが厚さ１０〜１００μｍである、請求項１〜８に記載の多層ソリッドシート。
【請求項１０】
このシートが厚さ０．１〜４ｍｍである、請求項１〜９に記載の多層ソリッドシート。
【請求項１１】
請求項１〜１０に記載の多層ソリッドシートのフラットスクリーンにおける拡散シートとしての使用。
【請求項１２】
請求項１〜１０に記載のソリッドシートから得られる拡散シート。
【発明の詳細な説明】
【技術分野】
【０００１】
本発明は、多層ソリッドシートであって、透明ポリカーボネートと、マトリックス材料の屈折率と異なる屈折率を有する透明ポリマー粒子と、の組成物からなるベース層、およびソリッドシートの片面または両面いずれかに、好ましくは同時押出法によって、適用され、かつ紫外線保護手段を含む一以上の外部層を含む多層ソリッドシート、およびこのタイプのソリッドシートのフラットスクリーンにおける拡散シートとしての使用、に関する。
【０００２】
更に、本発明による多層ソリッドシートは、長時間にわたる高い色安定性と同時にフラットスクリーンの操作中に低下しない輝度（明るさ）に優れる。
【背景技術】
【０００３】
様々な光拡散添加剤を有するポリカーボネートの光拡散半透明製品およびそれらから製造される成形部品が先行技術で知られている。
【０００４】
例えば、ＥＰ−Ａ  ６３４  ４４５は、光散乱組成物であって、コア／シェルモルホロジーを有するビニルアクリレートベースのポリマー粒子をＴｉＯ２と一緒に含む光散乱組成物を開示している。
【０００５】
光拡散ポリカーボネートフィルムのフラットスクリーンにおける使用が、ＵＳ  ２００４／００６６６４５に記述されている。この文献において、ポリアクリレート、ＰＭＭＡ、ポリテトラフルオロエチレン、ポリアルキルトリアルコキシシロキサンおよびこれらの成分の混合物が光拡散顔料として言及されている。
【０００６】
ＪＰ  ０９３１１２０５は、ＰＣ／（ポリ（４−メチル−１−ペンテン）−ブレンドのバックライトユニットにおけるディフューザー用マトリックス材料としての使用を記述している。
【０００７】
ＪＰ  ０３０７８７０１は、拡散顔料として炭酸カルシウムおよび二酸化チタンを有する、光透過能約４０％の光拡散ＰＣシートを記述している。
【０００８】
シリカ拡散顔料を有する光拡散ＰＣシートがＪＰ  ０５２５７００２に記述されている。
【０００９】
ポリオルガノシロキサン拡散顔料を有するＰＣシートがＪＰ  １００４６０２２に記述されている。
【００１０】
アクリル拡散顔料を含む５〜２５μｍの拡散同時押出層および（…の）ベース層を備える二層シートがＪＰ  ０８２２０３１１に記述されている。この場合使用される拡散顔料のサイズは０．１〜２０μｍである。
【００１１】
ＪＰ  １００４６０１８において架橋球状ポリアクリレートを０．０１〜１％含むＰＣが請求項に記載されている。
【００１２】
ＪＰ  ０９０１１３２８において押出中に適用される畝状模様付ＰＣシートが請求項に記載されている。
【００１３】
ＪＰ  ２００４／０２９０９１において拡散顔料０．３〜２０％および蛍光増白剤０．０００５〜０．１％を含むＰＣ拡散シートが記述されている。
【発明の開示】
【発明が解決しようとする課題】
【００１４】
ＬＣＤフラットスクリーン用バックライトユニットとして知られている光拡散シートの適合性を評価するために、明るさ、特に拡散シートそれ自体だけの明るさではなく全システムの明るさ、すなわち全ＢＬＵの明るさ、が考慮されるべきである。先行技術で知られている拡散シートは高い輝度と同時に充分な色安定性を有さない。
【００１５】
基本的に、バックライトユニット（直下型（ｄｉｒｅｃｔ  ｌｉｇｈｔ  ｓｙｓｔｅｍ））は以下に記述される構造を有する。これは、通常、様々な数の蛍光灯（ＣＣＦＬ（冷陰極蛍光ランプ）として知られている）がバックライトユニットのサイズに依存して中に配置されているハウジングからなる。ハウジングの内部には、光反射面が備えられている。厚さ１〜３ｍｍ、好ましくは２ｍｍ、の拡散シートがこの照明システム上に存在する。一連のフィルムであって、以下の機能：光拡散（拡散フィルム）、円偏光子、ＢＥＦ（輝度増強フィルム）として知られているフィルムによる順方向への光の収束および直線偏光子を有するフィルムが拡散シート上に設置される。直線偏光フィルムはその上に位置するＬＣＤディスプレイの真下に位置する。
【００１６】
バックライトユニットにおいて使用されるＣＣＦＬは、通常、紫外線領域における放射を示すスペクトルを有する。４００ｎｍ未満の波長の放出される放射線の強度は、可視領域において放出される４００ｎｍ超の放射線の強度と比較して比較的低いが、このＵＶ照射はそれにもかかわらず、バックライトユニットの長い耐用年数にわたって拡散シートのポリマーマトリックスのダメージをもたらし、このことは材料の黄変によって示される（図１：ＣＨＩ  ＭＥＩ  ＯＰＴＯＥＬＥＣＴＲＯＮＩＣＳのＶ２７０Ｗ１−Ｌ０１の光源の発光スペクトル）。
【００１７】
図１は、Ｃｈｉ  Ｍｅｉ  ＯｐｔｏｅｌｅｃｔｒｏｎｉｃｓのＶ２７０Ｗ１−Ｌ０１の発光スペクトルである。このスペクトルは非常に小さい発光ピークを３１５ｎｍに、小さい発光ピークを３６５ｎｍに示す。これらのピークは使用される蛍光灯の水銀蒸気放電によってつくられる。蛍光灯における光の色組成は、実質的にガラスのコーティングの組成によって決定されるが、部分的には充填ガスの一次輝線（ｐｒｉｍａｒｙ  ｅｍｉｓｓｉｏｎ  ｌｉｎｅｓ）並びにその蛍光物質およびガラスの通過によっても決定される。コーティングは、リンおよび希土類金属（ランタノイド）からなる。
【００１８】
３１５ｎｍにおける非常に小さいピークおよび３６５ｎｍにおける小さいピークがフラットスクリーンの長期使用（３０，０００時間）中に用いられるポリカーボネート拡散シートの実質的な黄変をもたらすことがわかった。
【課題を解決するための手段】
【００１９】
透明熱可塑性材料（Ｂ１）８０〜９９．９９重量％と、この熱可塑性材料の屈折率と異なる屈折率を有する透明ポリマー粒子（Ｂ２）０．０１〜２０重量％と、を含む組成物のベース層Ｂ、および透明ポリカーボネート９０〜９９重量％と、式（Ｉ）
【化１】
2009531198.tif 000002
（式中、Ｒはアルキルである。）
の紫外線吸収剤１〜１０重量％と、を含む組成物の外部層Ａを含む多層ソリッドシートがこの問題を解決することがわかった。
【００２０】
本明細書において記述される発明において、式（Ｉ）のビスマロネート群由来の紫外線吸収剤がＣＣＦＬによって放射される紫外線光と比較して驚く程高い輝度（明るさ）と同時に変化しない良好な紫外線保護を有することがわかった：
【化２】
2009531198.tif 000003
（式中、Ｒはアルキルである。Ｒは、好ましくは、Ｃ１〜Ｃ６アルキル、特にＣ１〜Ｃ４アルキル、特に好ましくはエチルである。）。
【００２１】
別の紫外線吸収剤を添加してもよい。好適な紫外線吸収剤は、例えば、以下の化合物である。
【００２２】
ａ）  式（ＩＩ）
【化３】
2009531198.tif 000004
（式（ＩＩ）中、Ｒ０およびＸは、同一であるかまたは異なっており、Ｈまたはアルキルまたはアルキルアリールである。）
のベンゾトリアゾール誘導体。この場合、Ｔｉｎｕｖｉｎ（登録商標）３２９（Ｘ＝１，１，３，３−テトラメチルブチルかつＲ０＝Ｈ）、Ｔｉｎｕｖｉｎ（登録商標）３５０（Ｘ＝ｔｅｒｔ．−ブチルかつＲ０＝２−ブチル）、Ｔｉｎｕｖｉｎ（登録商標）２３４（ＸおよびＲ０＝１，１−ジメチル−１−フェニル）が好ましい。
【００２３】
ｂ）  式（ＩＩＩ）
【化４】
2009531198.tif 000005
（式（ＩＩＩ）中、Ｒ１およびＲ２は、同一であるかまたは異なっており、Ｈ、ハロゲン、Ｃ１〜Ｃ１０アルキル、Ｃ５〜Ｃ１０シクロアルキル、Ｃ７〜Ｃ１３アラルキル、Ｃ６〜Ｃ１４アリール、−ＯＲ５または−（ＣＯ）−Ｏ−Ｒ５（式中、Ｒ５＝ＨまたはＣ１〜Ｃ４アルキル）であり、Ｒ３およびＲ４もまた同一であるかまたは異なっており、Ｈ、Ｃ１〜Ｃ４アルキル、Ｃ５〜Ｃ６シクロアルキル、ベンジルまたはＣ６〜Ｃ１４アリールであり、ｍは１、２または３であり、ｎは１，２、３または４である。）
の二量体ベンゾトリアゾール誘導体。この場合、Ｔｉｎｕｖｉｎ（登録商標）３６０（Ｒ１＝Ｒ３＝Ｒ４＝Ｈ；ｎ＝４；Ｒ２＝１，１，３，３−テトラメチルブチル；ｍ＝１）が好ましい。
【００２４】
ｂ１）  式（ＩＶ）
【化５】
2009531198.tif 000006
（式中、ｂｒｉｄｇｅは、
【化６】
2009531198.tif 000007
であり、Ｒ１、Ｒ２、ｍおよびｎは、式（ＩＩＩ）と同義であり、ｐは０〜３の整数であり、ｑは１〜１０の整数であり、Ｙは−ＣＨ２−ＣＨ２−、−（ＣＨ２）３−、−（ＣＨ２）４−、−（ＣＨ２）５−、−（ＣＨ２）６−、またはＣＨ（ＣＨ３）−ＣＨ２−であり、Ｒ３およびＲ４は式（ＩＩＩ）と同義である。）
の二量体ベンゾトリアゾール誘導体。この場合、Ｔｉｎｕｖｉｎ（登録商標）８４０（Ｒ１＝Ｈ；ｎ＝４；Ｒ２＝ｔｅｒｔ．−ブチル；ｍ＝１；Ｒ２はＯＨ基に対してオルト位に提供され；Ｒ３＝Ｒ４＝Ｈ；ｐ＝２；Ｙ＝−（ＣＨ２）５−；ｑ＝１）が好ましい。
【００２５】
ｃ）  式（Ｖ）
【化７】
2009531198.tif 000008
（式中、Ｒ１、Ｒ２、Ｒ３、Ｒ４は同一であるかまたは異なっており、Ｈ、アルキル、ＣＮまたはハロゲンであり、Ｘはアルキルである。）
のトリアジン誘導体。この場合、Ｔｉｎｕｖｉｎ（登録商標）１５７７（Ｒ１＝Ｒ２＝Ｒ３＝Ｒ４＝Ｈ；Ｘ＝ヘキシル）およびＣｙａｓｏｒｂ（登録商標）ＵＶ−１１６４（Ｒ１＝Ｒ２＝Ｒ３＝Ｒ４＝メチル；Ｘ＝オクチル）が好ましい。
【００２６】
ｄ）  以下の式（Ｖａ）
【化８】
2009531198.tif 000009
（式中、
Ｒ１  は、Ｃ１アルキル〜Ｃ７アルキルであり、
Ｒ２  は、ＨまたはＣ１アルキル〜Ｃ４アルキルであり、
ｎ  は０〜２０である。）
のトリアジン誘導体。
【００２７】
ｅ）  式（ＶＩ）
【化９】
2009531198.tif 000010
（式中、
Ｒ１、Ｒ２、Ｒ３、Ｒ４、Ｒ５、Ｒ６、Ｒ７、Ｒ８  は、同一であるかまたは異なっており、Ｈ、アルキル、ＣＮまたはハロゲンであり、
Ｘ  は、アルキリデン、好ましくはメチリデンまたは−（ＣＨ２ＣＨ２−Ｏ−）ｎ−Ｃ（＝Ｏ）−であり、ｎは１〜１０、好ましくは１〜５、特に１〜３である。）
の二量体トリアジン誘導体。
【００２８】
ｆ）  式（ＶＩＩ）
【化１０】
2009531198.tif 000011
（式中、Ｒ１〜Ｒ４０は、同一であっても異なっていてもよく、Ｈ、アルキル、ＣＮまたはハロゲンである。）
のジアリールシアノアクリレート。この場合、Ｕｖｉｎｕｌ（登録商標）３０３０（Ｒ１〜Ｒ４０＝Ｈ）が好ましい。
【００２９】
本発明による成形物品の製造に関する好適な透明熱可塑性材料Ｂ１は、例えば、ポリカーボネート、コポリエステルカーボネート、ポリエステル、コポリエステル、ポリカーボネートとポリエステルもしくはコポリエステルとのブレンド、ポリメチルメタクリレート、ポリエチルメタクリレート、スチレン−アクリロニトリルコポリマーまたはそれらの混合物であり、ポリカーボネート、コポリエステルカーボネート、ポリエステル、コポリエステル、ポリカーボネートとポリエステルもしくはコポリエステルとの透明ブレンドが好ましく、ポリカーボネートがより特に好ましい。
【００３０】
全ての既知のポリカーボネートが本発明による多層製品の製造に関する好適なポリカーボネートである。これらは、ホモポリカーボネート、コポリカーボネートおよび熱可塑性ポリエステルカーボネートである。
【００３１】
好適なポリカーボネートは、好ましくは、ジクロロメタン中またはフェノール／ｏ−ジクロロベンゼンの等重量混合物中で相対溶液粘度を測定し、光拡散によって較正することによって決定される平均分子量Ｍｗ  １５，０００〜４０，０００、好ましくは１５，０００〜２１，０００、特に１７，０００〜２０，０００を有する。
【００３２】
ポリカーボネートの製造に関して、一例として、“Ｓｃｈｎｅｌｌ，Ｃｈｅｍｉｓｔｒｙ  ａｎｄ  Ｐｈｙｓｉｃｓ  ｏｆ  Ｐｏｌｙｃａｒｂｏｎａｔｅｓ，Ｐｏｌｙｍｅｒ  Ｒｅｖｉｅｗｓ，第９巻，Ｉｎｔｅｒｓｃｉｅｎｃｅ  Ｐｕｂｌｉｓｈｅｒｓ，ニューヨーク，ロンドン，シドニー１９６４年”および“Ｄ．Ｃ．ＰＲＥＶＯＲＳＥＫ，Ｂ．Ｔ．ＤＥＢＯＮＡ  ａｎｄ  Ｙ．ＫＥＳＴＥＮ，Ｃｏｒｐｏｒａｔｅ  Ｒｅｓｅａｒｃｈ  Ｃｅｎｔｅｒ，Ａｌｌｉｅｄ  Ｃｈｅｍｉｃａｌ  Ｃｏｒｐｏｒａｔｉｏｎ，Ｍｏｒｉｓｔｏｗｎ，Ｎｅｗ  Ｊｅｒｓｅｙ  ０７９６０，‘Ｓｙｎｔｈｅｓｉｓ  ｏｆ  Ｐｏｌｙ（ｅｓｔｅｒ）ｃａｒｂｏｎａｔｅ  Ｃｏｐｏｌｙｍｅｒｓ’ｉｎ  Ｊｏｕｒｎａｌ  ｏｆ  Ｐｏｌｙｍｅｒ  Ｓｃｉｅｎｃｅ，Ｐｏｌｙｍｅｒ  Ｃｈｅｍｉｓｔｒｙ  Ｅｄｉｔｉｏｎ，第１９巻,７５〜９０頁（１９８０年）”、および“Ｄ．Ｆｒｅｉｔａｇ，Ｕ．Ｇｒｉｇｏ，Ｐ．Ｒ．Ｍｕｅｌｌｅｒ，Ｎ．Ｎｏｕｖｅｒｔｎｅ，ＢＡＹＥＲ  ＡＧ，‘Ｐｏｌｙｃａｒｂｏｎａｔｅｓ’ｉｎ  Ｅｎｃｙｃｌｏｐａｅｄｉａ  ｏｆ  Ｐｏｌｙｍｅｒ  Ｓｃｉｅｎｃｅ  ａｎｄ  Ｅｎｇｉｎｅｅｒｉｎｇ，第１１巻，第２版，１９８８年，６４８〜７１８頁”および最後に“Ｄｒｅｓ．Ｕ．Ｇｒｉｇｏ，Ｋ．Ｋｉｒｃｈｅｒ  ａｎｄ  Ｐ．Ｒ．Ｍｕｅｌｌｅｒ‘Ｐｏｌｙｃａｒｂｏｎａｔｅ’ｉｎ  Ｂｅｃｋｅｒ／Ｂｒａｕｎ，Ｋｕｎｓｔｓｔｏｆｆ−Ｈａｎｄｂｕｃｈ，第３／１巻，Ｐｏｌｙｃａｒｂｏｎａｔｅ，Ｐｏｌｙａｃｅｔａｌｅ，Ｐｏｌｙｅｓｔｅｒ，Ｃｅｌｌｕｌｏｓｅｅｓｔｅｒ，Ｃａｒｌ  Ｈａｎｓｅｒ  Ｖｅｒｌａｇ  Ｍｕｅｎｃｈｅｎ，Ｗｉｅｎ  １９９２年，１１７〜２９９頁”に言及する。
【００３３】
ポリカーボネートは、好ましくは相界面法または溶融エステル交換法によって製造され、以下に一例として相界面法を用いて説明する。
【００３４】
開始化合物として好ましく使用される化合物は、一般式（ＶＩＩＩ）
ＨＯ−Ｚ−ＯＨ          （ＶＩＩＩ）
（式中、
Ｚ  は、炭素原子を６〜３０個有し、一以上の芳香族基を含む二価の有機基である。）
のビスフェノールである。
【００３５】
そのような化合物の例は、ジヒドロキシジフェニル、ビス（ヒドロキシフェニル）アルカン、インダンビスフェノール、ビス（ヒドロキシフェニル）エーテル、ビス（ヒドロキシフェニル）−スルホン、ビス（ヒドロキシフェニル）ケトンおよびα，α’−ビス（ヒドロキシフェニル）−ジイソプロピルベンゼンの群に属するビスフェノールである。
【００３６】
上記化合物群に属する特に好ましいビスフェノールは、ビスフェノール−Ａ、テトラアルキルビスフェノール−Ａ、４，４−（メタ−フェニレンジイソプロピル）ジフェノール（ビスフェノールＭ）、４，４−（パラ−フェニレンジイソプロピル）−ジフェノール、１，１−ビス−（４−ヒドロキシフェニル）−３，３，５−トリメチルシクロヘキサン（ビスフェノール−ＴＭＣ）およびそれらの混合物である。
【００３７】
本発明による使用されるビスフェノール化合物を、好ましくは、二酸化炭素化合物（ｃａｒｂｏｎ  ｄｉｏｘｉｄｅ  ｃｏｍｐｏｕｎｄｓ）、特にホスゲン、と反応させるかまたは溶融エステル交換法においてジフェニルカーボネートまたはジメチルカーボネートと反応させる。
【００３８】
ポリエステルカーボネートは、好ましくは、上記ビスフェノール、少なくとも一種類の芳香族ジカルボン酸および任意に二酸化炭素（ｃａｒｂｏｎ  ｄｉｏｘｉｄｅ）同等物を反応させることによって得られる。好適な芳香族ジカルボン酸は、例えば、フタル酸、テレフタル酸、イソフタル酸、３，３’−または４，４’−ジフェニルジカルボン酸およびベンゾフェノンジカルボン酸である。ポリカーボネート中のカーボネート基の８０ｍｏｌ％以下、好ましくは２０〜５０ｍｏｌ％を芳香族ジカルボン酸エステル基によって置換してもよい。
【００３９】
相界面法において使用される不活性有機溶媒は、例えば、ジクロロメタン、種々のジクロロメタンとクロロプロパン化合物、テトラクロロメタン、トリクロロメタン、クロロベンゼンおよびクロロトルエンであり、クロロベンゼンまたはジクロロメタンまたはジクロロメタンとクロロベンゼンの混合物が好ましく使用される。
【００４０】
相界面反応は、触媒、例えば第三級アミン、特にＮ−アルキルピペリジンまたはオニウム塩、によって促進され得る。トリブチルアミン、トリエチルアミンおよびＮ−エチルピペリジンが好ましく使用される。溶融エステル交換法の場合、ＤＥ−Ａ  ４２  ３８  １２３において言及されている触媒が好ましく使用される。
【００４１】
ポリカーボネートは、意図的に、少量の分枝剤の使用による制御された方法で分枝されてもよい。いくつかの好適な分枝剤は、フロログルシン、４，６−ジメチル−２，４，６−トリ−（４−ヒドロキシフェニル）−ヘプテン−２；４，６−ジメチル−２，４，６−トリ−（４−ヒドロキシフェニル）−ヘプタン；１，３，５−トリ−（４−ヒドロキシフェニル）−ベンゼン；１，１，１−トリ−（４−ヒドロキシフェニル）−エタン；トリ−（４−ヒドロキシフェニル）−フェニル−メタン；２，２−ビス−［４，４−ビス−（４−ヒドロキシフェニル）−シクロヘキシル］−プロパン；２，４−ビス−（４−ヒドロキシフェニル−イソプロピル）−フェノール；２，６−ビス−（２−ヒドロキシ−５’−メチル−ベンジル）−４−メチルフェノール；２−（４−ヒドロキシフェニル）−２−（２，４−ジヒドロキシフェニル）−プロパン；ヘキサ−（４−（４−ヒドロキシフェニル−イソプロピル）−フェニル）−オルトテレフタル酸エステル；テトラ−（４−ヒドロキシフェニル）−メタン；テトラ−（４−（４−ヒドロキシフェニル−イソプロピル）−フェノキシ）−メタン；α，α’，α’’−トリス−（４−ヒドロキシフェニル）−１，３，５−トリイソプロピルベンゼン；２，４−ジヒドロキシ安息香酸；トリメシン酸；塩化シアヌル；３，３−ビス−（３−メチル−４−ヒドロキシフェニル）−２−オキソ−２，３−ジヒドロインドール；１，４−ビス−（４’，４’’−ジヒドロキシトリフェニル）−メチル）−ベンゼン、特に１，１，１−トリ−（４−ヒドロキシフェニル）−エタンおよびビス−（３−メチル−４−ヒドロキシフェニル）−２−オキソ−２，３−ジヒドロインドールである。
【００４２】
使用されるジフェノールに基づいて０．０５〜２ｍｏｌ％の、任意に使用してもよい分枝剤または分枝剤混合物、をジフェノールと共に使用しても合成の後期に添加してもよい。
【００４３】
連鎖停止剤として、フェノール、例えばフェノール、アルキルフェノール、例えばクレゾールおよび４−ｔｅｒｔ．−ブチルフェノール、クロロフェノール、ブロモフェノール、クミルフェノールまたはこれらの混合物が、ビスフェノール１ｍｏｌあたり１〜２０ｍｏｌ％、好ましくは２〜１０ｍｏｌ％の量で好ましく使用される。フェノール、４−ｔｅｒｔ．−ブチルフェノールまたはクミルフェノールが好ましい。
【００４４】
連鎖停止剤および分枝剤は、単独で添加されてもビスフェノールと共に合成に添加されてもよい。
【００４５】
溶融エステル交換法によるポリカーボネートの製造は、一例として、ＤＥ−Ａ  ４２  ３８  １２３に記述されている。
【００４６】
本発明による好ましいポリカーボネートは、ビスフェノールＡベースのホモポリカーボネート、  １，１−ビス−（４−ヒドロキシフェニル）−３，３，５−トリメチルシクロヘキサンベースのホモポリカーボネートおよび二種類のモノマービスフェノールＡと１，１−ビス−（４−ヒドロキシフェニル）−３，３，５−トリメチルシクロヘキサンベースのコポリカーボネートおよび二種類のモノマービスフェノールＡと４，４’−ジヒドロキシジフェニル（ＤＯＤ）ベースのコポリカーボネートである。
【００４７】
ビスフェノールＡベースのホモポリカーボネートが特に好ましい。
【００４８】
本発明による使用される、マトリックス材料の屈折率と異なる屈折率を有するポリマー粒子Ｂ２は、例えば、好ましくは、コア−シェルモルホロジーを有するアクリレート（例えばＥＰ−Ａ  ６３４  ４４５に開示されている。）ベースのポリマー粒子である。
【００４９】
ポリマー粒子Ｂ２は、ゴム様ビニルポリマーのコアを有する。ゴム様ビニルポリマーは、少なくとも一つのエチレン性不飽和基を有し、当業者に知られているように水性媒体におけるエマルジョン重合の条件下において付加重合を行うモノマーのホモポリマーまたはコポリマーである。そのようなモノマーは、ＵＳ  ４  ２２６  ７５２，第３欄，４０〜６２行に列挙されている。
【００５０】
ゴム様ビニルポリマーＢ２は、好ましくは、ゴム様ビニルポリマーＢ２の総重量に基づいて、１５重量％〜１００重量％、より好ましくは少なくとも２５重量％〜１００重量％、最も好ましくは少なくとも４０重量％〜１００重量％の重合アクリレート、メタクリレート、モノビニルアレーンまたは任意に置換されていてもよいブタジエンと、０〜８５重量％、より好ましくは０〜７５重量％、最も好ましくは０〜６０重量％の一種類以上の共重合ビニルモノマーとを含む。
【００５１】
好ましいアクリレートおよびメタクリレートは、アルキルアクリレートまたはアルキルメタクリレートであって、好ましくは１〜１８個、特に好ましくは１〜８個、最も好ましくは２〜８個の炭素原子をアルキル基に含む（例えばメチル、エチル、ｎ−プロピル、イソプロピル、ｎ−ブチル、ｓｅｃ．−ブチルまたはｔｅｒｔ．−ブチルまたはヘキシル、ヘプチルまたはオクチル基を含む）アルキルアクリレートまたはアルキルメタクリレートである。アルキル基は分枝していても直鎖であってもよい。好ましいアルキルアクリレートは、エチルアクリレート、ｎ−ブチルアクリレート、イソブチルアクリレートまたは２−エチルヘキシルアクリレートである。最も好ましいアルキルアクリレートは、ブチルアクリレートである。
【００５２】
別の好適なアクリレートは、例えば、１，６−ヘキサンジオールジアクリレート、エチルチオエチルメタクリレート、イソボルニルアクリレート、２−ヒドロキシエチルアクリレート、２−フェノキシエチルアクリレート、グリシジルアクリレート、ネオペンチルグリコールジアクリレート、２−エトキシエチルアクリレート、ｔ−ブチルアミノエチルメタクリレート、２−メトキシエチルアクリレート、グリシジルメタクリレートまたはベンジルメタクリレートである。
【００５３】
好ましいモノビニルアレーンは、任意に芳香環がアルキル基、例えばメチル、エチルもしくは第三ブチル、またはハロゲン、例えば塩素、で置換されていてもよい、スチレンまたはα−メチルスチレンである。
【００５４】
置換される場合、ブタジエンは、好ましくは炭素原子を１〜６個含む一以上のアルキル基、または一以上のハロゲン、最も好ましくは一以上のメチル基および／または一以上の塩素原子を有する。好ましいブタジエンは、１，３−ブタジエン、イソプレン、クロロブタジエンまたは２，３−ジメチル−１，３−ブタジエンである。
【００５５】
ゴム様ビニルポリマーは、一以上の（共）重合アクリレート、メタクリレート、モノビニルアレーンおよび／または任意に置換されていてもよいブタジエンを含み得る。これらのモノマーを、一種類以上の別の共重合性ビニルポリマー、例えばジアセトンアクリルアミド、ビニルナフタレン、４−ビニルベンジルアルコール、ビニルベンゾエート、ビニルプロピオネート、ビニルカプロエート、塩化ビニル、ビニルオレエート、ジメチルマレエート、無水マレイン酸、ジメチルフマレート、ビニルスルホン酸、ビニルスルホンアミド、メチルビニルスルホネート、Ｎ−ビニルピロリドン、ビニルピリジン、ジビニルベンゼン、ビニルアセテート、ビニルバルサテート、アクリル酸、メタクリル酸、Ｎ−メチルメタクリルアミド、アクリロニトリル、メタクリロニトリル、アクリルアミドまたはＮ−（イソブトキシメチル）−アクリルアミド、と共重合させてもよい。
【００５６】
一種類以上の上記モノマーを、任意に共重合性多官能性架橋剤、コアの総重量に基づいて０〜１０％、好ましくは０〜５％、および／または共重合性多官能性グラフト架橋剤０〜１０％、好ましくは０〜５％と反応させてもよい。架橋モノマーを使用する場合、コアモノマーの総重量に基づいて、好ましくは０．０５〜５％、より好ましくは０．１〜１％の割合で使用する。架橋モノマーは当業者によく知られており、一般的に、エチレン性不飽和基が実質的に同一の反応性を有するポリエチレン性不飽和モノマー、例えば、ジビニルベンゼン、トリビニルベンゼン、１，３−もしくは１，４−トリオールアクリレートもしくはトリオールメタクリレート、グリコール−ジ−もしくはトリメタクリレートもしくは−アクリレート、例えばエチレングリコールジメタクリレートもしくは−ジアクリレート、プロピレングリコールジメタクリレートもしくは−ジアクリレート、１，３−もしくは１，４−ブチレングリコールジメタクリレートまたは最も好ましくは１，３−もしくは１，４−ブチレングリコールジアクリレート、である。グラフト−架橋モノマーが使用される場合、コアモノマーの総重量に基づいて、好ましくは０．１〜５％、より好ましくは０．５〜２．５％の割合で使用される。グラフト架橋モノマーは当業者によく知られており、一般的に、これらは不飽和基の反応性が充分に低く、重合後にコア内に残る多くの不飽和を残すことが可能であるポリエチレン性不飽和モノマーである。好ましいグラフト架橋剤は、α，β−エチレン性不飽和カルボン酸またはジカルボン酸の共重合性アリル、メタリルまたはクロチルエステル、例えばアリルメタクリレート、アリルアクリレート、ジアリルマレエートおよびアリルアクリルオキシプロピオネート、最も好ましくはアリルメタクリレートである。
【００５７】
ポリマー粒子は、最も好ましくはゴム様アルキルアクリレートポリマーのコアを含み、アルキル基は炭素原子を２〜８個有し、任意にコアの総重量に基づいて架橋剤０〜５％およびグラフト架橋剤０〜５％と共重合してもよい。ゴム様アルキルアクリレートは、好ましくは一種類以上の共重合性ビニルモノマー（例えば上記の共重合性ビニルモノマー）５０％以下と共重合する。好適な架橋モノマーおよびグラフト架橋モノマーは、当業者によく知られており、例えばＥＰ−Ａ  ０  ２６９  ３２４に記述されているものが好ましい。
【００５８】
ポリマー粒子のコアは、重合工程においてポリマー粒子を膨潤するために使用された残留オリゴマー材料を含んでいてもよいが、このタイプのオリゴマー材料は充分な分子量を有して加工または使用中に拡散しないようにしたり抽出されないようにしたりする。
【００５９】
ポリマー粒子は、一以上のシェルを含む。シェルは、好ましくは、ビニルホモポリマーまたはビニルコポリマーから製造される。シェルの製造に好適なモノマーは、米国特許第４，２２６，７５２号，第４欄，２０〜４６行に列挙されており、このことに関して詳細に触れている。シェルは、好ましくは、メタクリレート、アクリレート、ビニルアレーン、ビニルカルボキシレート、アクリル酸および／またはメタクリル酸のポリマーである。
【００６０】
好ましいアクリレートおよびメタクリレートは、アルキル基に炭素原子を好ましくは１〜１８個、より好ましくは１〜８個、最も好ましくは２〜８個含む（例えばメチル、エチル、ｎ−プロピル、イソプロピル、ｎ−ブチル、イソブチルまたはｔｅｒｔ．−ブチル、２−エチルヘキシルまたはヘキシル、ヘプチルまたはオクチル基を含む）アルキルアクリレートまたはアルキルメタクリレートである。アルキル基は分枝していても直鎖であってもよい。好ましいアルキルアクリレートは、エチルアクリレートである。別の使用可能なアクリレートおよびメタクリレートは、コアに関して上に記述されたもの、好ましくは３−ヒドロキシプロピルメタクリレートである。最も好ましいアルキルメタクリレートは、メチルメタクリレートである。
【００６１】
好ましいビニルアレーンは、任意に芳香族環がアルキル基、例えばメチル、エチルもしくはｔｅｒｔ．−ブチルまたはハロゲン、例えばクロロスチレン、で置換されていてもよいスチレンまたはα−メチルスチレンである。
【００６２】
好ましいビニルカルボキシレートは、ビニルアセテートである。
【００６３】
シェルは、好ましくは、重合メタクリレート、アクリレートまたはモノビニルアレーン少なくとも１５％、より好ましくは少なくとも２５％、最も好ましくは少なくとも４０％と、一種類以上のビニルコモノマー、例えば別のアルキルメタクリレート、アリールメタクリレート、アルキルアクリレート、アリールアクリレート、アルキル−およびアリールアクリルアミド、アクリロニトリル、メタクリロニトリル、マレイミドおよび／またはアルキルおよびアリールアクリレートおよびメタクリレート（これらは一以上の置換基、例えばハロゲン、アルコキシ、アルキルチオ、シアノアルキルまたはアミノで置換されている。）、０〜８５％、より好ましくは０〜７５％、最も好ましくは０〜６０％と、を含む。好適なビニルコモノマーの例は、上記のとおりである。二種類以上のモノマーを共重合してもよい。
【００６４】
シェルポリマーは、コアポリマーに関して記述したようなタイプの架橋剤および／またはグラフト架橋剤を含んでもよい。
【００６５】
シェルポリマーは、好ましくは、総粒子重量の５〜４０％、より好ましくは１５〜３５％を構成する。
【００６６】
ポリマー粒子は、ポリマーの総重量に基づいて、少なくとも１５％、好ましくは２０〜８０％、より好ましくは２５〜６０％、最も好ましくは３０〜５０％の重合アルキルアクリレートまたはメタクリレートを含む。好ましいアルキルアクリレートおよびメタクリレートは上記のものである。アルキルアクリレートまたはアルキルメタクリレート構成成分は、ポリマー粒子のコア中および／またはシェル中に存在し得る。コアおよび／またはシェルにおいてアルキルアクリレートまたはメタクリレートのホモポリマーは利用可能であるが、アルキル（メタ）アクリレートは、好ましくは一種類以上の別のタイプのアルキル（メタ）アクリレートおよび／または一種類以上の別のビニルポリマー、好ましくは上記のもの、と共重合される。ポリマー粒子は、最も好ましくは、ｂ）ポリ−（ブチルアクリレート）のコアとポリ（メチルメタクリレート）のシェルとを含む。
【００６７】
これらのポリマー粒子を使用して光拡散特性を有する熱可塑性ポリマーを提供する。ポリマー粒子ｂ）のコアおよびシェルの屈折率ｎは、好ましくは熱可塑性ポリマーの屈折率の＋／−０．２５ユニット以内、より好ましくは＋／−０．１８ユニット以内、最も好ましくは＋／−０．１２ユニット以内である。コアおよびシェルの屈折率ｎは、好ましくは熱可塑性ポリマーの屈折率の＋／−０．００３ユニットよりも近くなく、より好ましくは＋／−０．０１ユニットよりも近くなく、最も好ましくは＋／−０．０５ユニットより近くない。屈折率は、規格ＡＳＴＭ  Ｄ  ５４２−５０および／またはＤＩＮ  ５３  ４００に従って測定される。
【００６８】
ポリマー粒子は、通常、平均粒径少なくとも０．５マイクロメートル、好ましくは少なくとも２マイクロメートル、より好ましくは２〜５０マイクロメートル、最も好ましくは２〜１５マイクロメートルを有する。「平均粒径」は、数平均を意味する。好ましくは、少なくとも９０％、より好ましくは少なくとも９５％のポリマー粒子が直径２マイクロメートル超を有する。粒径は、既知の方法によって決定され得る。ポリマー粒子は、好ましくは、さらさらのパウダーである。
【００６９】
ポリマー粒子は既知の方法で製造され得る。一般的に、コアポリマーの少なくとも一種類のモノマー成分をエマルジョンポリマー粒子の形成でエマルジョン重合する。エマルジョンポリマー粒子をコアポリマーのモノマー成分と同一かまたは一種類以上の異なるモノマー成分で膨潤させ、モノマーをエマルジョンポリマー粒子内に重合させる。粒子が所望のコアサイズに成長するまで膨潤段階と重合段階とが繰り返され得る。コアポリマー粒子を第二水性モノマーエマルジョン中に懸濁し、モノマーのポリマーシェルを第二エマルジョンにおいてポリマー粒子上に重合する。シェルをコアポリマー上に重合してもよい。コア／シェルポリマー粒子の製造は、ＥＰ−Ａ  ０  ２６９  ３２４並びに米国特許第３，７９３，４０２号および第３，８０８，１８０号に記述されている。
【００７０】
本発明の更なる目的である、本発明による組成物の成形物品は、射出成形によってまたは押出によって製造され得る。これらが大面積ソリッドシートである場合、射出成形による製造は技術的な理由で経済的でない。これらの場合、押出が好ましい。ポリカーボネート粒状物を、押出に関して押出機に供給し、押出機の可塑化システムにおいて溶融する。プラスチック材料溶融物をシートダイを通過させ、この方法において変形し、スムージングカレンダー（ｓｍｏｏｔｈｉｎｇ  ｃａｌｅｎｄａｒ）のニップにおいて所望の最終形態にし、この形態をスムージングローラー（ｓｍｏｏｔｈｉｎｇ  ｒｏｌｌｅｒｓ）と周囲空気との交互冷却によって固定する。押出に関して使用される高い溶融粘度を有するポリカーボネートは、一般的に、溶融温度２４０〜３２０℃において加工され、可塑化シリンダーのシリンダー温度およびダイ温度はそれに応じて調節される。
【００７１】
一以上のサイド押出機（ｓｉｄｅ  ｅｘｔｒｕｄｅｒｓ）およびシートダイの上流の好適な溶融アダプターの使用によって、種々の組成のポリカーボネート溶融物を順に重ねて配置し、そのようにして多層ソリッドシートを製造してもよい（例えばＥＰ−Ａ  ０  １１０  ２２１およびＥＰ−Ａ  ０  １１０  ２３８参照。）。
【００７２】
ベース層と任意に存在してもよい本発明による成形物品の同時押出層との両方が更に添加剤、例えば、紫外線吸収剤および別の常套の加工助剤、特に、離型剤およびフリーフロー剤および常套のポリカーボネート用の安定剤、特に熱安定剤および帯電防止剤、着色剤、蛍光増白剤および無機顔料を含んでもよい。この場合、異なる添加剤または添加剤濃度がそれぞれの層に存在してもよい。
【００７３】
特に、同時押出層は、離型剤並びに紫外線吸収剤を含み得る。
【００７４】
好適な安定剤は、例えば、ホスフィン、ホスファイトまたはＳｉ含有安定剤およびＥＰ−Ａ  ０  ５００  ４９６に記述されている別の化合物である。一例として言及される安定剤は、トリフェニルホスファイト、ジフェニルアルキルホスファイト、フェニルジアルキルホスファイト、トリス−（ノニルフェニル）ホスファイト、テトラキス−（２，４−ジ−ｔｅｒｔ．−ブチルフェニル）−４，４’−ビフェニレン−ジホスホナイト、ビス（２，４−ジクミルフェニル）ペンタエリトリトールジホスファイトおよびトリアリールホスファイトである。トリフェニルホスフィンおよびトリス−（２，４−ジ−ｔｅｒｔ．−ブチルフェニル）ホスファイトが特に好ましい。
【００７５】
好適な離型剤は、例えば、一価〜六価アルコール、特にグリセロール、ペンタエリトリトールまたはゲルベアルコール（Ｇｕｅｒｂｅｔ  ａｌｃｏｈｏｌｓ）、のエステルまたは部分エステルである。
【００７６】
一価アルコールは、例えば、ステアリルアルコール、パルミチルアルコールおよびゲルベアルコールであり、二価アルコールは、例えば、グリコールであり、三価アルコールは、例えば、グリセロールであり、四価アルコールは、例えばペンタエリトリトールおよびメソエリトリトールであり、五価アルコールは、例えば、アラビトール、リビトールおよびキシリトールであり、六価アルコールは、例えば、マンニトール、グルシトール（ソルビトール）およびズルシトールである。
【００７７】
エステルは、好ましくは、飽和脂肪族Ｃ１０〜Ｃ３６モノカルボン酸、任意にヒドロキシモノカルボン酸、好ましくは飽和脂肪族Ｃ１４〜Ｃ３２モノカルボン酸、任意にヒドロキシモノカルボン酸のモノエステル、ジエステル、トリエステル、テトラエステル、ペンタエステルおよびヘキサエステルまたはそれらの混合物、特に統計学的混合物（ｓｔａｔｉｓｔｉｃａｌ  ｍｉｘｔｕｒｅｓ）である。
【００７８】
市販の脂肪酸エステル、特にペンタエリトリトールおよびグリセロールの脂肪酸エステル、は、その製造プロセスのために６０％未満の異なる部分エステルを含んでいてもよい。
【００７９】
炭素原子を１０〜３６個含む飽和脂肪族モノカルボン酸は、例えば、カプリン酸、ラウリン酸、ミリスチン酸、パルミチン酸、ステアリン酸、ヒドロキシステアリン酸、アラキン酸およびベヘン酸、リグノセリン酸、セロチン酸およびモンタン酸である。
【００８０】
炭素原子を１４〜２２個含む好ましい飽和脂肪族モノカルボン酸は、例えば、ミリスチン酸、パルミチン酸、ステアリン酸、ヒドロキシステアリン酸、アラキン酸およびベヘン酸である。
【００８１】
飽和脂肪族モノカルボン酸、例えばパルミチン酸、ステアリン酸およびヒドロキシステアリン酸、が特に好ましい。
【００８２】
飽和脂肪族Ｃ１０〜Ｃ３６カルボン酸および脂肪酸エステルは、それ自体文献で知られているように製造されても文献で知られている方法によって製造されてもよい。ペンタエリトリトール脂肪酸エステルの例は、上記特に好ましいモノカルボン酸である。
【００８３】
ペンタエリトリトールおよびグリセロールとステアリン酸およびパルミチン酸とのエステルが特に好ましい。
【００８４】
ゲルベアルコールおよびグリセロールとステアリン酸およびパルミチン酸および要すればヒドロキシステアリン酸とのエステルもまた特に好ましい。
【００８５】
好適な帯電防止剤の例は、カチオン性化合物、例えば第四級アンモニウム、ホスホニウムもしくはスルホニウム塩、アニオン性化合物、例えばアルキルスルホネート、アルキルスルフェート、アルキルホスフェート、アルカリもしくはアルカリ土類金属塩の形態のカルボキシレート、非イオン性化合物、例えばポリエチレングリコールエステル、ポリエチレングリコールエーテル、脂肪酸エステル、エトキシル化脂肪族アミン、である。好ましい帯電防止剤は、非イオン性化合物である。
【実施例】
【００８６】
例１〜４において示される２．０ｍｍソリッドシートを以下のように製造した。
１．  常套の二軸配合押出機（例えばＺＳＫ  ３２）をポリカーボネートに関して常套である加工温度２４０〜３３０℃において用いるコンパウンドの製造。
２．  任意に同時押出されていてもよい２ｍｍソリッドシートの製造に使用される機械および装置は、以下のものを備える：
−  ガス抜きを有する長さ３３Ｄかつ直径７０ｍｍのスクリューを有する主押出機
−  長さ２５Ｄかつ直径３５ｍｍのスクリューを有する外部層適用用同時押出機
−  幅８００ｍｍの専用同時押出シートダイ
−  スムージングカレンダー
−  ローラーコンベア
−  テイクオフ機構
−  所定の長さに切断するデバイス（ソー）
−  堆積テーブル（ｄｅｐｏｓｉｔｉｎｇ  ｔａｂｌｅ）
【００８７】
ベース材料のポリカーボネート粒状物を主押出機の漏斗（ｆｉｌｌｉｎｇ  ｆｕｎｎｅｌ）に供給した。全ての実施例において、同時押出バッチをサイド押出機を通じて供給した。それぞれの材料の溶融および運搬をそれぞれの可塑化システムシリンダ／スクリューにおいて行った。二種類の材料の溶融物を同時押出ダイに共に導き、ダイを離れカレンダーにおいて冷却した後、コンポジットを形成した。更なる機構を押出シートの輸送、所定の長さへの切断および堆積に使用した。
【００８８】
例１
以下の組成を有するコンパウンドを製造した。
・ドイツ国レーエルクーゼンのＢａｙｅｒ  ＭａｔｅｒｉａｌＳｃｉｅｎｃｅ  ＡＧのポリカーボネートＭａｋｒｏｌｏｎ（登録商標）ＯＤ  ２０１５、９９．２重量％
・Ｒｏｈｍ  ＆  Ｈａａｓのブタジエン／スチレンコアとメチルメタクリレートシェルとを有する粒度２〜１５μｍかつ粒度８μｍのコア−シェル粒子Ｐａｒａｌｏｉｄ（登録商標）ＥＸＬ  ５１３７、０．７重量％
・熱安定剤トリフェニルホスフィン、０．１重量％
【００８９】
このコンパウンドから２．０ｍｍソリッドシートを以下の組成を有する片面の同時押出層と共に押し出した。
・レーフエルクーゼンのＢａｙｅｒ  ＭａｔｅｒｉａｌＳｃｉｅｎｃｅ  ＡＧのポリカーボネートＭａｋｒｏｌｏｎ（登録商標）ＯＤ  ２０１５、９４．７５重量％
・Ｃｌａｒｉａｎｔの紫外線吸収剤Ｈｏｓｔａｖｉｎ（登録商標）Ｂ−ＣＡＰ、５．０重量％
・ドイツ国デュッセルドルフのＣｏｇｎｉｓの離型剤ペンタエリトリトールテトラステアレート（ＰＥＴＳ、Ｌｏｘｉｏｌ（登録商標））、０．２５重量％
【００９０】
例２
以下の組成を有するコンパウンドを製造した。
・Ｂａｙｅｒ  ＭａｔｅｒｉａｌＳｃｉｅｎｃｅ  ＡＧのポリカーボネートＭａｋｒｏｌｏｎ（登録商標）ＯＤ  ２０１５、９９．２重量％
・Ｒｏｈｍ  ＆  Ｈａａｓのブタジエン／スチレンコアとメチルメタクリレートシェルとを有する粒度２〜１５μｍかつ粒度８μｍのコア−シェル粒子Ｐａｒａｌｏｉｄ（登録商標）ＥＸＬ  ５１３７、０．７重量％
・熱安定剤トリフェニルホスフィン０．１重量％
【００９１】
このコンパウンドから２．０ｍｍソリッドシートを以下の組成を有する片面の同時押出層と共に押し出した。
・Ｂａｙｅｒ  ＭａｔｅｒｉａｌＳｃｉｅｎｃｅ  ＡＧのポリカーボネートＭａｋｒｏｌｏｎ（登録商標）ＯＤ  ２０１５、９４．７５重量％
・Ｃｉｂａ  Ｓｐｅｃｉａｌｉｔｉｅｓの紫外線吸収剤Ｔｉｎｕｖｉｎ（登録商標）３６０、５．０重量％
・Ｃｏｇｎｉｓの離型剤ペンタエリトリトールテトラステアレート（ＰＥＴＳ、Ｌｏｘｉｏｌ）、０．２５重量％
【００９２】
例３
以下の組成を有するコンパウンドを製造した。
・Ｂａｙｅｒ  ＭａｔｅｒｉａｌＳｃｉｅｎｃｅ  ＡＧのポリカーボネートＭａｋｒｏｌｏｎ（登録商標）ＯＤ  ２０１５、９７．５重量％
・Ｒｏｈｍ  ＆  Ｈａａｓのブタジエン／スチレンコアとメチルメタクリレートシェルとを有する粒度２〜１５μｍかつ平均粒度８μｍのコア−シェル粒子Ｐａｒａｌｏｉｄ（登録商標）ＥＸＬ  ５１３７、２．４重量％
・熱安定剤トリフェニルホスフィン、０．１重量％
【００９３】
このコンパウンドから２．０ｍｍソリッドシートを以下の組成を有する片面の同時押出層と共に押し出した。
・Ｂａｙｅｒ  ＭａｔｅｒｉａｌＳｃｉｅｎｃｅ  ＡＧのポリカーボネートＭａｋｒｏｌｏｎ（登録商標）ＯＤ  ２０１５、９４．７５重量％
・Ｃｌａｒｉａｎｔの紫外線吸収剤Ｈｏｓｔａｖｉｎ（登録商標）Ｂ−ＣＡＰ、５．０重量％
・Ｃｏｇｎｉｓの離型剤ペンタエリトリトールテトラステアレート（ＰＥＴＳ、Ｌｏｘｉｏｌ（登録商標））、０．２５重量％
【００９４】
例４
以下の組成を有するコンパウンドを製造した。
・Ｂａｙｅｒ  ＭａｔｅｒｉａｌＳｃｉｅｎｃｅ  ＡＧのポリカーボネートＭａｋｒｏｌｏｎ（登録商標）ＯＤ  ２０１５、９７．５重量％
・Ｒｏｈｍ  ＆  Ｈａａｓのブタジエン／スチレンコアとメチルメタクリレートシェルとを有する粒度２〜１５μｍかつ平均粒度８μｍのコア−シェル粒子Ｐａｒａｌｏｉｄ（登録商標）ＥＸＬ  ５１３７、２．４重量％
・熱安定剤トリフェニルホスフィン、０．１重量％
【００９５】
このコンパウンドから２．０ｍｍソリッドシートを以下の組成を有する片面の同時押出層と共に押し出した。
・Ｂａｙｅｒ  ＭａｔｅｒｉａｌＳｃｉｅｎｃｅ  ＡＧのポリカーボネートＭａｋｒｏｌｏｎ（登録商標）ＯＤ  ２０１５、９４．７５重量％
・Ｃｉｂａの紫外線吸収剤Ｔｉｎｕｖｉｎ（登録商標）３６０、５．０重量％
・Ｃｏｇｎｉｓの離型剤ペンタエリトリトールテトラステアレート（ＰＥＴＳ、Ｌｏｘｉｏｌ（登録商標））、０．２５重量％
【００９６】
例１〜４に記述されている２ｍｍソリッドシートを、その光学特性に関して、以下の規格に従い、以下の測定装置を使用して試験した。
【００９７】
黄色度指数（黄色度指数ＹＩ（Ｄ６５、Ｃ２°）、ＡＳＴＭ  Ｅ３１３）、ｘ，ｙカラーインデックス（ｃｏｌｏｕｒ  ｉｎｄｉｃｅｓ）（Ｄ６５、Ｃ２°、ＣＩＥ標準カラーテーブル（ＣＩＥ  ｓｔａｎｄａｒｄ  ｃｏｌｏｕｒ  ｔａｂｌｅ））およびＬ，ａ，ｂカラーインデックス（Ｄ６５，Ｃ２°，ＣＩＥＬＡＢカラーシステム（ｃｏｌｏｕｒ  ｓｙｓｔｅｍ）、ＤＩＮ  ６１７４）を決定するための測定を、Ｈｕｎｔｅｒ  Ａｓｓｏｃｉａｔｅｓ  Ｌａｂｏｒａｔｏｒｙ，Ｉｎｃ．のＵｌｔｒａ  Ｓｃａｎ  ＸＥを使用して行った。曇り度の決定のためにＢｙｋ−ＧａｒｄｎｅｒのＨａｚｅｇａｒｄ  Ｐｌｕｓを使用した（ＡＳＴＭ  Ｄ  １００３）。半値角ＨＷを、測角光度計を使用してＤＩＮ  ５８１６１に対して光拡散効果の強さの尺度として決定した。ＤＳ  ＬＣＤのバックライトユニット（ＢＬＵ）（ＬＴＡ３２０Ｗ２−Ｌ０２，３２”ＬＣＤ  ＴＶパネル）を使用してＴｏｐｃｏｎ  Ｔｅｃｈｎｏｈｏｕｓｅ  Ｃｏｒｐ．のＴｏｐｃｏｎ  Ｌｕｍｉｎａｎｃｅ  Ｃｏｌｏｒｉｍｅｔｅｒ  ＢＭ−７を用いて明るさの測定を行った。
【００９８】
光透過率（Ｔｙ（Ｄ６５１０°））および光反射率（白地におけるＲｙ（Ｄ６５１０°））を決定するために、Ｈｕｎｔｅｒ  Ａｓｓｏｃｉａｔｅｓ  Ｌａｂｏｒａｔｏｒｙ，Ｉｎｃ．のＵｌｔｒａ  Ｓｃａｎ  ＸＥを使用した。黄色度指数（黄色度指数ＹＩ（Ｄ６５，Ｃ２°），ＡＳＴＭ  Ｅ３１３）、ｘ，ｙカラーインデックス（Ｄ６５，Ｃ２°，ＣＩＥ標準カラーテーブル）およびＬ，ａ，ｂカラーインデックス（Ｄ６５，Ｃ２°，ＣＩＥＬＡＢカラーシステム，ＤＩＮ  ６１７４）を決定するための測定を、更にこの装置で行った。曇り度の決定のためにＢｙｋ−ＧａｒｄｎｅｒのＨａｚｅｇｕａｒｄ  Ｐｌｕｓを使用した（ＡＳＴＭ  Ｄ  １００３）。明るさの測定を、ＤＳ  ＬＣＤのバックライトユニット（ＢＬＵ）（ＬＴＡ３２０Ｗ２−Ｌ０２，３２”ＬＣＤ  ＴＶパネル）を使用してＴｏｐｃｏｎ  Ｔｅｃｈｎｏｈｏｕｓｅ  Ｃｏｒｐ．のＴｏｐｃｏｎ  Ｌｕｍｉｎａｎｃｅ  Ｃｏｌｏｒｉｍｅｔｅｒ  ＢＭ−７を用いて行った。カラーインデックスｘおよびｙを、更にバックライトユニットを使用して同一の測定装置で決定した。標準拡散シートをこのプロセスにおいて取り除き、それぞれ例１〜４において製造された２ｍｍソリッドシートに取り替えた。
【００９９】
測定結果を以下の表１にまとめる。
2009531198.tif 000012
【０１００】
種々の拡散プレートに関する表１に列挙される光学データから、紫外線同時押出層中に紫外線吸収剤としてＨｏｓｔａｖｉｎ（登録商標）Ｂ−ＣＡＰを含む拡散プレートの明らかな優位性が明らかに見られる（例１および３）。従って、例えば、例１−例２ペアは、半値角２８°において同一の拡散力でバックライトニットの明るさの明らかな違いを示している。例１（同時押出層中Ｈｏｓｔａｖｉｎ（登録商標）Ｂ−ＣＡＰ）における明るさは例２（同時押出層中Ｔｉｎｕｖｉｎ（登録商標）３６０）における明るさよりも１００ｃｄ／ｍ２強い。第二のペア例３−例４において、この驚くべき結果が見られる。ここでも拡散力が半値角５７°において同じであるが、例３（同時押出層中Ｈｏｓｔａｖｉｎ（登録商標）Ｂ−ＣＡＰ）は例４（同時押出層中Ｔｉｎｕｖｉｎ（登録商標）３６０）と比較して２５０ｃｄ／ｍ２優れた大きな明るさを示す。
【図面の簡単な説明】
【０１０１】
【図１】図１は、Ｃｈｉ  Ｍｅｉ  ＯｐｔｏｅｌｅｃｔｒｏｎｉｃｓのＶ２７０Ｗ１−Ｌ０１の発光スペクトルである。
【図１】
2009531198.tif 000014
【国際調査報告】
2009531198.tif 000015
2009531198.tif 000016
2009531198.tif 000017
2009531198.tif 000018
2009531198.tif 000019
2009531198.tif 000020
2009531198.tif 000021
2009531198.tif 000022